(57)【要約】【課題】有効な被膜の形成によりサイクル特性を向上させることができる電極および電池を提供する。【解決手段】正極２１と負極２２とが電解液が含浸されたセパレータ２３を介して巻回されている。正極２１または負極２２の表面には、電解液よりも表面張力が小さく、かつ電解液に不溶性の化合物、具体的には、ポリ（ジメチルシロキサン），ポリ（メチルヒドロシロキサン）あるいはポリ（メチルフェニルシロキサン）などのシロキサン、または、ポリ（ヘキサフルオロプロピレンオキサイド）などのパーフルオロポリエーテル、または、パーフルオロペンタデカンなどのパーフルオロアルカンを含む被膜を有している。これにより、被膜を形成する化合物を多量に用いなくても、電解液の分解反応を抑制するのに有効な被膜が形成される。【選択図】        図１
2004265609.tif 000002
【特許請求の範囲】
【請求項１】
表面に、シロキサン，パーフルオロポリエーテル，パーフルオロアルカンおよびそれらの誘導体からなる群のうちの少なくとも１種の化合物を含む被膜を有することを特徴とする電極。
【請求項２】
前記被膜は、ポリ（ジメチルシロキサン），ポリ（メチルヒドロシロキサン），ポリ（メチルフェニルシロキサン），ポリ（ヘキサフルオロプロピレンオキサイド）およびパーフルオロペンタデカンからなる群のうちの少なくとも１種の化合物を含むことを特徴とする請求項１記載の電極。
【請求項３】
正極および負極と共に電解液を備えた電池であって、
前記正極および負極のうちの少なくとも一方の表面に、シロキサン，パーフルオロポリエーテル，パーフルオロアルカンおよびそれらの誘導体からなる群のうちの少なくとも１種の化合物を含む被膜を有することを特徴とする電池。
【請求項４】
前記被膜は、ポリ（ジメチルシロキサン），ポリ（メチルヒドロシロキサン），ポリ（メチルフェニルシロキサン），ポリ（ヘキサフルオロプロピレンオキサイド）およびパーフルオロペンタデカンからなる群のうちの少なくとも１種の化合物を含むことを特徴とする請求項３記載の電池。
【請求項５】
前記化合物の含有量は、前記電解液に対する質量比で１００ｐｐｍ以上１０００ｐｐｍ以下の範囲内であることを特徴とする請求項３記載の電池。
【請求項６】
前記電解液は、炭酸エステル、または、炭酸エステルとカルボン酸エステルとを含むことを特徴とする請求項３記載の電池。
【請求項７】
正極および負極と共に電解液を備えた電池であって、
前記正極および負極のうちの少なくとも一方の表面に、前記電解液よりも表面張力が小さく、かつ前記電解液に不溶性の化合物を含む被膜を有することを特徴とする電池。
【請求項８】
前記化合物の含有量は、前記電解液に対する質量比で１００ｐｐｍ以上１０００ｐｐｍ以下の範囲内であることを特徴とする請求項７記載の電池。
【請求項９】
前記電解液は、炭酸エステル、または、炭酸エステルとカルボン酸エステルとを含むことを特徴とする請求項７記載の電池。
【発明の詳細な説明】
【０００１】
【発明の属する技術分野】
本発明は、正極および負極と共に電解液を備え、特に、電極反応種としてリチウム（Ｌｉ）などを用いた電池、およびそれに用いる電極に関する。
【０００２】
【従来の技術】
近年、カメラ一体型ＶＴＲ（ビデオテープレコーダ），デジタルスチルカメラ，携帯電話，携帯情報端末あるいはラップトップコンピュータなどのポータブル電子機器が多く登場し、これらの小型化および軽量化が図られている。それに伴い、これらの電子機器のポータブル電源として、電池、特に二次電池のエネルギー密度を向上させるための研究開発が活発に進められている。中でも、負極活物質として炭素材料を用い、電解質に炭酸エステルの混合物を用いたリチウムイオン二次電池は、従来の水系電解液二次電池である鉛電池，ニッケルカドミウム電池およびニッケル水素電池と比較して大きなエネルギー密度が得られるため広く実用化されている。このリチウムイオン二次電池によれば、充放電を５００サイクル程度繰り返した後でも６０％程度の放電容量を維持することが期待されるが、実際には電解液が電極活物質と徐々に反応して分解するため、３００サイクル程度で６０％程度の放電容量となり、その実現は困難であった。そこで、電解液に各種の添加剤を加え、電極の表面に被膜を形成することが広く行われている（例えば、特許文献１参照。）。
【０００３】
【特許文献１】
特開２００１−３０７７３６号公報
【０００４】
【発明が解決しようとする課題】
しかしながら、従来の添加剤では、ある程度の量を加えないと十分な被膜を形成することができなかったので、目的とする特性を向上させることはできても、他の特性が低下してしまったり、製造コストが高くなってしまうなどの問題があった。
【０００５】
本発明はかかる問題点に鑑みてなされたもので、その目的は、有効な被膜の形成により電池特性を向上させることができる電極および電池を提供することにある。
【０００６】
【課題を解決するための手段】
本発明による電極は、表面に、シロキサン，パーフルオロポリエーテル，パーフルオロアルカンおよびそれらの誘導体からなる群のうちの少なくとも１種の化合物を含む被膜を有するものである。
【０００７】
本発明による第１の電池は、正極および負極と共に電解液を備えたものであって、正極および負極のうちの少なくとも一方の表面に、シロキサン，パーフルオロポリエーテル，パーフルオロアルカンおよびそれらの誘導体からなる群のうちの少なくとも１種の化合物を含む被膜を有するものである。
【０００８】
本発明による第２の電池は、正極および負極と共に電解液を備えたものであって、正極および負極のうちの少なくとも一方の表面に、電解液よりも表面張力が小さく、かつ電解液に不溶性の化合物を含む被膜を有するものである。
【０００９】
本発明による電極並びに第１および第２の電池では、被膜を形成する化合物を多量に用いなくても有効な被膜が形成される。
【００１０】
【発明の実施の形態】
以下、本発明の実施の形態について、図面を参照して詳細に説明する。
【００１１】
図１は本発明の一実施の形態に係る二次電池の断面構造を表すものである。この二次電池は、いわゆる円筒型といわれるものであり、ほぼ中空円柱状の電池缶１１の内部に、帯状の正極２１と負極２２とがセパレータ２３を介して巻回された巻回電極体２０を有している。電池缶１１は、例えばニッケル（Ｎｉ）のめっきがされた鉄（Ｆｅ）により構成されており、一端部が閉鎖され他端部が開放されている。電池缶１１の内部には、液状の電解質である電解液が注入されセパレータ２３に含浸されている。また、巻回電極体２０を挟むように巻回周面に対して垂直に一対の絶縁板１２，１３がそれぞれ配置されている。
【００１２】
電池缶１１の開放端部には、電池蓋１４と、この電池蓋１４の内側に設けられた安全弁機構１５および熱感抵抗素子（Ｐｏｓｉｔｉｖｅ  Ｔｅｍｐｅｒａｔｕｒｅ  Ｃｏｅｆｆｉｃｉｅｎｔ；ＰＴＣ素子）１６とが、ガスケット１７を介してかしめられることにより取り付けられており、電池缶１１の内部は密閉されている。電池蓋１４は、例えば、電池缶１１と同様の材料により構成されている。安全弁機構１５は、熱感抵抗素子１６を介して電池蓋１４と電気的に接続されており、内部短絡あるいは外部からの加熱などにより電池の内圧が一定以上となった場合にディスク板１５Ａが反転して電池蓋１４と巻回電極体２０との電気的接続を切断するようになっている。熱感抵抗素子１６は、温度が上昇すると抵抗値の増大により電流を制限し、大電流による異常な発熱を防止するものであり、例えば、チタン酸バリウム系半導体セラミックスにより構成されている。ガスケット１７は、例えば、絶縁材料により構成されており、表面にはアスファルトが塗布されている。
【００１３】
巻回電極体２０は、例えば、センターピン２４を中心に巻回されている。巻回電極体２０の正極２１にはアルミニウム（Ａｌ）などよりなる正極リード２５が接続されており、負極２２にはニッケルなどよりなる負極リード２６が接続されている。正極リード２５は安全弁機構１５に溶接されることにより電池蓋１４と電気的に接続されており、負極リード２６は電池缶１１に溶接され電気的に接続されている。
【００１４】
正極２１は、例えば、図示しないが、対向する一対の面を有する正極集電体の両面あるいは片面に正極合剤層が設けられた構造を有している。正極集電体は、例えば、アルミニウム箔，ニッケル箔あるいはステンレス箔などの金属箔により構成されている。正極合剤層は、例えば、正極活物質として軽金属であるリチウムを吸蔵および離脱することが可能な正極材料（以下、リチウムを吸蔵・離脱可能な正極材料という。）のいずれか１種または２種以上を含んでおり、必要に応じて炭素材料などの導電剤およびポリフッ化ビニリデンなどの結着剤を含んでいてもよい。
【００１５】
リチウムを吸蔵・離脱可能な正極材料としては、例えば、リチウム酸化物，リチウム硫化物あるいはリチウムを含む層間化合物などのリチウム含有化合物が適当であり、これらの２種以上を混合して用いてもよい。特に、エネルギー密度を高くするには、一般式Ｌｉｘ  ＭＯ２  で表されるリチウム複合酸化物あるいはリチウムを含んだ層間化合物が好ましい。なお、Ｍは１種類以上の遷移金属を含むことが好ましく、具体的には、コバルト（Ｃｏ），ニッケル，マンガン（Ｍｎ），鉄，アルミニウム，バナジウム（Ｖ）およびチタン（Ｔｉ）からなる群のうちの少なくとも１種を含むことが好ましい。ｘは、電池の充放電状態によって異なり、通常、０．０５≦ｘ≦１．１０の範囲内の値である。このようなリチウム複合酸化物の具体例としては、コバルト酸リチウム（ＬｉＣｏＯ２  ），ニッケル酸リチウム（ＬｉＮｉＯ２  ），あるいはマンガンスピネル（ＬｉＭｎ２  Ｏ４  ）などが挙げられる。また、他にも、オリビン型結晶構造を有するリン酸鉄リチウム（ＬｉＦｅＰＯ４  ）などのリン酸化合物も高いエネルギー密度を得ることができるので好ましい。
【００１６】
リチウムを吸蔵・離脱可能な正極材料としては、また、他の金属化合物あるいは高分子材料が挙げられる。他の金属化合物としては、例えば、酸化チタン、酸化バナジウムあるいは二酸化マンガンなどの酸化物、または硫化チタンあるいは硫化モリブデンなどの二硫化物が挙げられ、高分子材料としては、例えば、ポリアニリンあるいはポリチオフェン等の導電性高分子が挙げられる。
【００１７】
負極２２は、図示しないが、例えば、正極２１と同様に、対向する一対の面を有する負極集電体の両面あるいは片面に、負極合剤層が設けられた構造を有している。負極集電体は、例えば、銅箔，ニッケル箔あるいはステンレス箔などの金属箔により構成されている。
【００１８】
負極合剤層は、例えば、負極活物質としてリチウムを吸蔵および離脱することが可能な負極材料（以下、リチウムを吸蔵・離脱可能な負極材料という。）のいずれか１種または２種以上を含んでおり、必要に応じて正極２１と同様の結着剤を含んでいてもよい。リチウムを吸蔵・離脱可能な負極材料としては、炭素材料，金属酸化物あるいは高分子材料などが挙げられる。炭素材料としては、難黒鉛化性炭素，人造黒鉛，コークス類，グラファイト類，ガラス状炭素類，有機高分子化合物焼成体，炭素繊維，活性炭あるいはカーボンブラック類などが挙げられる。このうち、コークス類には、ピッチコークス，ニードルコークスあるいは石油コークスなどがあり、有機高分子化合物焼成体というのは、フェノール類やフラン類などの高分子材料を適当な温度で焼成して炭素化したものをいう。また、金属酸化物としては、酸化鉄，酸化ルテニウム，酸化モリブデンあるいは酸化スズなどが挙げられ、高分子材料としてはポリアセチレンあるいはポリピロールなどが挙げられる。
【００１９】
リチウムを吸蔵・離脱可能な負極材料としては、また、リチウムと合金を形成可能な金属元素あるいは半金属元素の単体、合金または化合物が挙げられる。なお、合金には２種以上の金属元素からなるものに加えて、１種以上の金属元素と１種以上の半金属元素とからなるものも含める。その組織には固溶体，共晶（共融混合物），金属間化合物あるいはそれらのうちの２種以上が共存するものがある。
【００２０】
リチウムと合金を形成可能な金属元素あるいは半金属元素としては、例えば、マグネシウム（Ｍｇ），ホウ素（Ｂ），ヒ素（Ａｓ），アルミニウム，ガリウム（Ｇａ），インジウム（Ｉｎ），ケイ素（Ｓｉ），ゲルマニウム（Ｇｅ），スズ（Ｓｎ），鉛（Ｐｂ），アンチモン（Ｓｂ），ビスマス（Ｂｉ），カドミウム（Ｃｄ），銀（Ａｇ），亜鉛（Ｚｎ），ハフニウム（Ｈｆ），ジルコニウム（Ｚｒ），イットリウム（Ｙ），パラジウム（Ｐｄ）あるいは白金（Ｐｔ）が挙げられる。これらの合金あるいは化合物としては、例えば、化学式Ｍａｓ  Ｍｂｔ  Ｌｉｕ  、あるいは化学式Ｍａｐ  Ｍｃｑ  Ｍｄｒ  で表されるものが挙げられる。これら化学式において、Ｍａはリチウムと合金を形成可能な金属元素および半金属元素のうちの少なくとも１種を表し、ＭｂはリチウムおよびＭａ以外の金属元素および半金属元素のうちの少なくとも１種を表し、Ｍｃは非金属元素の少なくとも１種を表し、ＭｄはＭａ以外の金属元素および半金属元素のうちの少なくとも１種を表す。また、ｓ、ｔ、ｕ、ｐ、ｑおよびｒの値はそれぞれｓ＞０、ｔ≧０、ｕ≧０、ｐ＞０、ｑ＞０、ｒ≧０である。
【００２１】
中でも、短周期型周期表における４Ｂ族の金属元素あるいは半金属元素の単体、合金または化合物が好ましく、特に好ましいのはケイ素あるいはスズ、またはこれらの合金あるいは化合物である。これらは結晶質のものでもアモルファスのものでもよい。
【００２２】
このような合金あるいは化合物について具体的に例を挙げれば、ＬｉＡｌ，ＡｌＳｂ，ＣｕＭｇＳｂ，ＳｉＢ４  ，ＳｉＢ６  ，Ｍｇ２  Ｓｉ，Ｍｇ２  Ｓｎ，Ｎｉ２  Ｓｉ，ＴｉＳｉ２  ，ＭｏＳｉ２  ，ＣｏＳｉ２  ，ＮｉＳｉ２  ，ＣａＳｉ２  ，ＣｒＳｉ２  ，Ｃｕ５  Ｓｉ，ＦｅＳｉ２  ，ＭｎＳｉ２  ，ＮｂＳｉ２  ，ＴａＳｉ２  ，ＶＳｉ２  ，ＷＳｉ２  ，ＺｎＳｉ２  ，ＳｉＣ，Ｓｉ３  Ｎ４  ，Ｓｉ２  Ｎ２  Ｏ，ＳｉＯｖ  （０＜ｖ≦２），ＳｎＯｗ  （０＜ｗ≦２），ＳｎＳｉＯ３  ，ＬｉＳｉＯあるいはＬｉＳｎＯなどがある。
【００２３】
セパレータ２３は、正極２１と負極２２とを隔離し、両極の接触による電流の短絡を防止しつつ、リチウムイオンを通過させるものである。このセパレータ２３は、例えば、ポリテトラフルオロエチレン，ポリプロピレンあるいはポリエチレンなどの合成樹脂製の多孔質膜、またはセラミック製の多孔質膜により構成されており、これら２種以上の多孔質膜を積層した構造とされていてもよい。
【００２４】
セパレータ２３に含浸された電解液は、溶媒と、この溶媒に溶解された電解質塩であるリチウム塩とを含んで構成されている。溶媒としては、化１に示した炭酸エチレン、化２に示した炭酸プロピレン、炭酸ジメチル、炭酸ジエチル、炭酸エチルメチル、化３に示した炭酸ブチレン、化４に示した炭酸フルオロエチレンあるいは化５に示した炭酸トリフルオロプロピレン等の炭酸エステル、または、ギ酸メチル、ギ酸エチル、酢酸メチル、酢酸エチル、プロピオン酸メチル、プロピオン酸エチル、酪酸メチル、酪酸エチル、イソ酪酸メチルあるいはイソ酪酸エチル等の鎖状カルボン酸エステル、または、化６に示したγ−ブチロラクトンあるいは化７に示したγ−バレロラクトン等の環状カルボン酸エステルを用いることができる。また、テトラヒドロピランあるいは１、３−ジオキサン等の環状エーテルも鎖状カルボン酸エステルよりも粘度が高いので用いることができる。更に、Ｎ，Ｎ’−ジメチルホルムアミド、化８に示したＮ−メチルピロリドン、化９に示したＮ−メチルオキサゾリジノン等のアミド化合物、または、化１０に示したスルホラン等の硫黄化合物、または、化１１に示したテトラフルオロホウ酸１−エチル−３−メチルイミダゾリウム等の常温溶融塩も用いることができる。特に、主溶媒としては、炭酸エステルを用いることが好ましい。炭酸エステルは酸化や還元に対して安定で高電圧を得ることができるからである。また、カルボン酸エステルも、融点および粘度が低いので低温特性を向上させることができると共に、電気伝導度が高く負荷特性も向上させることができるので好ましい。但し、カルボン酸エステルは、耐還元性が低いため負極２２で分解してサイクル特性を低下させる虞があるので、炭酸エステルと混合して用いることが好ましい。
【００２５】
【化１】
2004265609.tif 000003
【００２６】
【化２】
2004265609.tif 000004
【００２７】
【化３】
2004265609.tif 000005
【００２８】
【化４】
2004265609.tif 000006
【００２９】
【化５】
2004265609.tif 000007
【００３０】
【化６】
2004265609.tif 000008
【００３１】
【化７】
2004265609.tif 000009
【００３２】
【化８】
2004265609.tif 000010
【００３３】
【化９】
2004265609.tif 000011
【００３４】
【化１０】
2004265609.tif 000012
【００３５】
【化１１】
2004265609.tif 000013
【００３６】
リチウム塩としては、例えば、ヘキサフルオロリン酸リチウム（ＬｉＰＦ６  ）、テトラフルオロホウ酸リチウム（ＬｉＢＦ４  ），過塩素酸リチウム（ＬｉＣｌＯ４  ）、ヘキサフルオロヒ酸リチウム（ＬｉＡｓＦ６  ），トリフルオロメタンスルホン酸リチウム（ＣＦ３  ＳＯ３  Ｌｉ）、化１２に示したビス［トリフルオロメタンスルホニル］イミドリチウム（（ＣＦ３  ＳＯ２  ）２  ＮＬｉ），トリス（トリフルオロメタンスルホニル）メチルリチウム（（ＣＦ３  ＳＯ２  ）３  ＣＬｉ）あるいはビス［ペンタフルオロエタンスルホニル］  イミドリチウム（（Ｃ２  Ｆ５  ＳＯ２  ）２  ＮＬｉ）などが挙げられ、これらのいずれか１種または２種以上を混合して用いてもよい。
【００３７】
【化１２】
2004265609.tif 000014
【００３８】
なお、電解液に代えてゲル状の電解質を用いてもよい。ゲル状の電解質は、保持体に電解液を保持させたものである。保持体は、例えば、高分子化合物または無機化合物により構成されている。高分子化合物としては、例えば、ポリエチレンオキサイドあるいはポリエチレンオキサイドを含む架橋体などのエーテル系高分子化合物、ポリメタクリレートなどのエステル系高分子化合物あるいはアクリレート系高分子化合物、またはポリフッ化ビニリデンあるいはフッ化ビニリデンとヘキサフルオロプロピレンとの共重合体などのフッ素系高分子化合物が挙げられ、これらのうちのいずれか１種または２種以上が混合して用いられる。特に、酸化還元安定性の観点からは、フッ素系高分子化合物を用いることが望ましい。
【００３９】
また、この二次電池では、正極２１および負極２２のうちの少なくとも一方の表面に、電解液よりも表面張力が小さく、かつ電解液に不溶性の化合物を含む被膜を有している。このような化合物は、電極の表面に薄い膜を生成して広がるため、僅かな量でも電極の表面を広く被覆することができる。よって、この二次電池では、被膜を形成する化合物を多量に用いなくても、電解液の分解反応を抑制するのに有効な被膜が形成されている。なお、被膜は、上記化合物として１種を含んでいてもよいが、複数種を含んでいてもよい。
【００４０】
電解液よりも表面張力が小さく、かつ電解液に不溶性の化合物としては、上述の電解液を用いた場合、例えば、シロキサン，パールフルオロポリエーテル，パーフルオロアルカン（飽和フッ化炭素）あるいはそれらの誘導体が挙げられる。中でも室温において液体のものが好ましく、また、単独では固体であっても複数種を混合した状態で液体のものも好ましい。
【００４１】
シロキサンとしては、具体的には、化１３で表される構造部を有する化合物が挙げられる。
【００４２】
【化１３】
2004265609.tif 000015
【００４３】
Ｒ１，Ｒ２としては、例えば、水素基（−Ｈ）、アルキル基（−Ｃｍ  Ｈ２ｍ＋１  ）、ビニル基（−ＣＨ＝ＣＨ２  ）等の多重結合を有する炭化水素基、フェニル基（−Ｃ６  Ｈ５  ）に代表されるアリル基、部分フッ素化または全フッ素化されたフッ素化アルキル基（−Ｃｍ  Ｆ２ｍ＋１）、アルコール基（−Ｃｍ  Ｈ２ｍＯＨ）、カルボン酸基（−Ｃｍ  Ｈ２ｍＣＯＯＨ）、アルコキシ基（−ＯＣｍ  Ｈ２ｍ＋１）、カルボン酸エステル基（−Ｏ−ＣＯ−Ｃｍ  Ｈ２ｍ＋１）、アクリロキシ基（−Ｃｍ  Ｈ２ｍ−Ｏ−ＣＯ−ＣＨ＝ＣＨ２  ）あるいはメタクリロキシ基（−Ｃｍ  Ｈ２ｍ−Ｏ−ＣＯ−Ｃ（ＣＨ３  ）＝ＣＨ２  ）が挙げられる。Ｒ１およびＲ２はそれぞれ必ずしも１種類である必要はなく、２種類以上を含んでいてもよい。また、Ｒ１およびＲ２は同一でもよく、異なっていてもよい。ｍおよびｎはそれぞれ任意の整数である。このようなシロキサンとしては、具体的には、ポリ（ジメチルシロキサン），ポリ（メチルヒドロシロキサン）あるいはポリ（メチルフェニルシロキサン）が挙げられ、これらは非常に安価であるので経済的で好ましく、特に、ポリ（ジメチルシロキサン）およびポリ（メチルフェニルシロキサン）は、材料費が電池１万本に対して１円程度であり、電池の製造費用に対して殆ど無視することができるのでより好ましい。
【００４４】
パールフルオロポリエーテルとしては、化１４で表される構造部を有する化合物が挙げられる。
【００４５】
【化１４】
2004265609.tif 000016
【００４６】
Ｒ３としては、例えば、フッ素基（−Ｆ）、パーフルオロアルキル基（Ｃｍ  Ｆ２ｍ＋１）、パーフルオロアルキルエーテル基（−ＯＣｍ  Ｆ２ｍ＋１）、パーフルオロアルコール基（−Ｃｍ  Ｆ２ｍＯＨ）、パーフルオロカルボン酸基（−Ｃｍ  Ｆ２ｍＣＯＯＨ）あるいはパーフルオロカルボン酸エステル基（−Ｃｍ  Ｆ２ｍＣＯＯＣｍ  Ｈ２ｍ＋１）が挙げられ、ｑ＞ｐである。ｐ＝０の場合もある。Ｒ３は必ずしも１種類である必要はなく、２種類以上を含んでいてもよい。ｍ，ｐおよびｑはそれぞれ任意の整数である。このようなパーフルオロポリエーテルとしては、具体的には、ポリ（テトラフルオロエチレンオキサイド）あるいはポリ（ヘキサフルオロプロピレンオキサイド）が挙げられる。
【００４７】
パーフルオロアルカンとしては、化１５で表されるものが挙げられ、その構造は、直鎖状でも枝分かれしていてもよい。
【００４８】
【化１５】
Ｃａ  Ｆ２ａ＋２
式中、ａは任意の整数を表す。
【００４９】
このようなパーフルオロアルカンとしては、ａ≧５で沸点が室温以上のものが好ましく、例えば、パーフルオロペンタデカン（Ｃ１５Ｆ３２）が挙げられる。
【００５０】
これら電解液よりも表面張力が小さく、かつ電解液に不溶性の化合物の含有量は、電解液に対する質量比で１００ｐｐｍ以上１０００ｐｐｍ以下の範囲内であることが好ましい。この範囲内とすれば、被膜の厚さを必要以上に厚くすることなく、電解液の分解反応を抑制することができるからである。
【００５１】
この二次電池は、例えば、次のようにして製造することができる。
【００５２】
まず、例えば、正極活物質と導電剤と結着剤とを混合して正極合剤を調製し、この正極合剤をＮ−メチルピロリドンなどの溶剤に分散させて正極合剤塗液とする。次いで、この正極合剤塗液を正極集電体に塗布して乾燥させたのち、圧縮成型して正極合剤層を形成し、正極２１を作製する。
【００５３】
また、例えば、負極活物質と結着剤とを混合して負極合剤を調製し、この負極合剤をＮ−メチルピロリドンなどの溶剤に分散させて負極合剤塗液とする。次いで、この負極合剤塗液を負極集電体に塗布して乾燥させたのち、圧縮成型して負極合剤層を形成し、負極２２を作製する。
【００５４】
続いて、正極集電体に正極リード２５を溶接などにより取り付けると共に、負極集電体に負極リード２６を溶接などにより取り付ける。そののち、正極２１と負極２２とをセパレータ２３を介して巻回し、正極リード２５の先端部を安全弁機構１５に溶接すると共に、負極リード２６の先端部を電池缶１１に溶接して、巻回した正極２１および負極２２を一対の絶縁板１２，１３で挟み電池缶１１の内部に収納する。次いで、電解液に、電解液よりも表面張力が小さく、かつ電解液に不溶性の化合物を分散させて懸濁液を作製し、この懸濁液を電池缶１１の内部に注入する。これにより、上記化合物が正極２１および負極２２のうちの少なくとも一方の表面に広がり薄い皮膜が形成される。そののち、電池缶１１の開口端部に電池蓋１４，安全弁機構１５および熱感抵抗素子１６をガスケット１７を介してかしめることにより固定する。これにより、図１に示した二次電池が完成する。
【００５５】
この二次電池では、充電を行うと、例えば、正極２１からリチウムイオンが離脱し、電解質を介して負極２２に吸蔵される。放電を行うと、例えば、負極２２からリチウムイオンが離脱し、電解質を介して正極２１に吸蔵される。その際、上記被膜により、電解液の分解反応が抑制される。
【００５６】
このように本実施の形態では、正極２１および負極２２のうちの少なくとも一方の表面に、電解液よりも表面張力が小さく、かつ電解液に不溶性の化合物、例えば、シロキサン，パーフルオロポリエーテル，パーフルオロアルカンおよびそれらの誘導体からなる群のうちの少なくとも１種の化合物を含む被膜を有するようにしたので、被膜を形成する化合物を多量に用いなくても、電解液の分解反応を有効に抑制することができる。よって、被膜の形成による悪影響および製造コストを小さく抑えつつ、サイクル特性などの電池特性を向上させることができる。従って、電池交換までの寿命を長くすることができるので、従来と同頻度で交換するのであれば、より放電容量が大きな状態で使用することができる。
【００５７】
特に、電解液よりも表面張力が小さく、かつ電解液に不溶性の化合物の含有量を、電解液に対する質量比で１００ｐｐｍ以上１０００ｐｐｍ以下の範囲内とするようにすればより高い効果を得ることができる。
【００５８】
また、ポリ（ジメチルシロキサン），ポリ（メチルヒドロシロキサン）およびポリ（メチルフェニルシロキサン）からなる群のうちの少なくとも１種の化合物を含む被膜を有するようにすれば、より少ない製造コストで電池特性を向上させることができる。
【００５９】
なお、上記実施の形態では、負極活物質としてリチウムを吸蔵・離脱可能な負極材料を用いたいわゆるリチウムイオン二次電池を例に挙げて説明したが、他の二次電池についても、上記被膜を有するようにすれば、同様の効果を得ることができる。すなわち、サイクル特性などの電池特性を向上させることができる。
【００６０】
他の二次電池としては、例えば、負極活物質としてリチウム金属を用いたいわゆるリチウム二次電池が挙げられる。リチウム二次電池は、例えば、負極がリチウム金属などにより構成されることを除き、上記二次電池と同様の構成を有し、同様にして製造することができる。
【００６１】
【実施例】
更に、本発明の具体的な実施例について、図１を参照して詳細に説明する。
【００６２】
（実施例１−１〜１−３）
まず、正極活物質であるコバルト酸リチウム（ＬｉＣｏＯ２  ）６４質量部と導電剤であるグラファイト３質量部と、結着剤であるポリフッ化ビニリデン３質量部とを均一に混合したのち、この混合物にＮ−メチルピロリドンを添加し正極合剤塗液を得た。次いで、得られた正極合剤塗液を、幅５６ｍｍ、長さ５５０ｍｍ、厚み２０μｍのアルミニウム箔よりなる正極集電体に均一に塗布して乾燥させ、厚み７０μｍの正極合剤層を正極集電体の両面に形成し、正極２１を作製した。そののち、正極集電体の一端にアルミニウム製の正極リード２５を取り付けた。
【００６３】
また、負極活物質である黒鉛９４質量部と結着剤であるポリフッ化ビニリデン６質量部とを均一に混合したのち、この混合物にＮ−メチルピロリドンを添加し負極合剤塗液を得た。次いで、得られた負極合剤塗液を、幅５８ｍｍ、長さ６００ｍｍ、厚み１５μｍの銅箔よりなる負極集電体に均一に塗布して乾燥させ、厚み７０μｍの負極合剤層を負極集電体の両面に形成し、負極２２を作製した。そののち、負極集電体の一端にニッケル製の負極リード２６を取り付けた。
【００６４】
次いで、正極２１と負極２２とを厚み２５μｍの微多孔性ポリプロピレンフィルムよりなるセパレータ２３を介して積層したのち、ワインダーで巻き取って巻回電極体２０を形成し、この巻回電極体２０を、直径１８ｍｍ、長さ６５ｍｍのステンレスよりなる電池缶１１の内部に収容した。なお、この電池の容量は２０００ｍＡｈである。
【００６５】
次いで、炭酸エチレンと炭酸プロピレンと炭酸ジメチルとヘキサフルオロリン酸リチウムとを２０：１０：５０：２０の質量比で混合した表面張力が約７０ｍＮ／ｍ（ｄｙｎ／ｃｍ）〜８０ｍＮ／ｍの電解液に、この電解液に不溶性の動粘度が１００ｍｍ２  ／Ｓ（ｃＳｔ）、表面張力が約２０ｍＮ／ｍのポリ（ジメチルシロキサン）を分散させて懸濁液を作製し、この懸濁液４．５ｇを電池缶１１の内部に注入した。その際、電解液に対するポリ（ジメチルシロキサン）の含有量は質量比で、実施例１−１では１００ｐｐｍ、実施例１−２では５００ｐｐｍ、実施例１−３では１０００ｐｐｍとした。
【００６６】
そののち、ガスケット１７を介して電池蓋１４を電池缶１１にかしめることにより、実施例１−１〜１−３について図１に示した円筒型の二次電池を得た。
【００６７】
次いで、得られた実施例１−１〜１−３の二次電池を解体し観察した。その結果、正極２１および負極２２の表面にポリ（ジメチルシロキサン）を含む被膜が形成されていることが確認された。
【００６８】
また、得られた実施例１−１〜１−３の二次電池について、充放電試験を行い、サイクル特性を調べた。その結果を図２に示す。図２において横軸はサイクル数（回）を示し、縦軸は放電容量維持率（％）を示している。なお、充電は２Ａの定電流で電池電圧が４．２Ｖに達するまで行ったのち、４．２Ｖの定電圧で充電時間の総計が４時間に達するまで行い、放電は充電を３０分間休止した後、２Ａの定電流で電池電圧が３Ｖに達するまで行った。放電容量維持率は１サイクル目の放電容量に対する各サイクル目の放電容量の割合（％）として算出した。
【００６９】
実施例１−１〜１−３に対する比較例１として、ポリ（ジメチルシロキサン）を用いないことを除き、他は実施例１−１〜１−３と同様にして二次電池を作製した。比較例１の二次電池についても、実施例１−１〜１−３と同様にして、充放電試験を行い、サイクル特性を調べた。その結果も図２に合わせて示す。
【００７０】
図２から分かるように、正極２１および負極２２の表面にポリ（ジメチルシロキサン）を含む被膜を有する実施例１−１〜１−３では、その被膜がない比較例１に比べて、充放電を繰り返した際の放電容量維持率の低下が小さく、充放電を３００サイクル繰り返しても６０％超の放電容量維持率が得られた。また、充放電を繰り返した際の放電容量維持率の低下は、実施例１−２が最も小さかった。すなわち、正極２１および負極２２の表面にシロキサンを含む被膜を有するようすれば、僅かな添加量でもサイクル特性を向上させることができ、電解液に対するシロキサンの質量比を１００ｐｐｍ以上１０００ｐｐｍ以下の範囲内にすればより高い効果を得ることができることが分かった。
【００７１】
（実施例２−１〜２−４）
実施例２−１，２−２，２−３，２−４として、ポリ（ジメチルシロキサン）に代えて、電解液に不溶性の動粘度が１００ｍｍ２  ／Ｓ、表面張力が約２０ｍＮ／ｍのポリ（メチルヒドロシロキサン）、ポリ（メチルフェニルシロキサン）、ポリ（ヘキサフルオロプロピレンオキサイド）、パーフルオロペンタデカンをそれぞれ用いたことを除き、他は実施例１−２と同様にして二次電池を作製した。実施例２−１〜２−４の二次電池についても、実施例１−２と同様にして、解体して観察したところ、正極２１および負極２２の表面にポリ（メチルヒドロシロキサン）、ポリ（メチルフェニルシロキサン）、ポリ（ヘキサフルオロプロピレンオキサイド）またはパーフルオロペンタデカンを含む被膜が形成されていることが確認された。また、実施例１−２と同様にして、充放電試験を行い、サイクル特性を調べた。その結果を実施例１−２および比較例１の結果と共に図３に合わせて示す。
【００７２】
図３から分かるように、充放電を繰り返した際の放電容量維持率の低下は、実施例１−２と実施例２−１〜２−４とであまり差がなかった。すなわち、正極２１および負極２２に電解液よりも表面張力が小さく、かつ電解液に不溶性の化合物を含む被膜を有するようにすれば、サイクル特性を向上させることができることが分かった。
【００７３】
なお、上記実施例では、ポリシロキサン，パーフルオロポリエーテルおよびパーフルオロアルカンについて具体的に例を挙げて説明したが、他のポリシロキサン、他のパーフルオロポリエーテルまたは他のパーフルオロアルカンの被膜を有するようにしても同様の結果を得ることができる。また、電解液よりも表面張力が小さく、かつ電解液に不溶性の他の化合物を含む被膜を有するようにしても同様の結果を得ることができる。更に、上記実施例では、電解液を用いる場合について説明したが、高分子化合物または無機化合物よりなる保持体に電解液を保持させた電解質を用いても同様の結果を得ることができる。
【００７４】
以上、実施の形態および実施例を挙げて本発明を説明したが、本発明は上記実施の形態および実施例に限定されるものではなく、種々変形可能である。例えば、上記実施の形態および実施例では、電解液よりも表面張力が小さく、かつ電解液に不溶性の化合物を電解液に分散させて、電池内においてその化合物を含む被膜を形成するようにしたが、電極に被膜を形成したのち、電池を組み立てるようにしてもよい。
【００７５】
また、上記実施の形態および実施例では、電極反応種としてリチウムを用いる場合を説明したが、ナトリウム（Ｎａ）あるいはカリウム（Ｋ）などの他のアルカリ金属，またはマグネシウムあるいはカルシウム（Ｃａ）などのアルカリ土類金属、またはアルミニウムなどの他の軽金属、またはリチウムあるいはこれらの合金を用いる場合についても、本発明を適用することができ、同様の効果を得ることができる。その場合、正極活物質，負極活物質および電解質塩は、その軽金属に応じて適宜選択される。他は上記実施の形態と同様に構成することができる。
【００７６】
更に、本発明は、巻回構造を有する円筒型の二次電池に限らず、巻回構造を有する楕円型あるいは多角形型の二次電池、または正極および負極を折り畳んだりあるいは積み重ねた構造を有する二次電池についても適用することができる。加えて、いわゆるコイン型，ボタン型あるいはカード型などの二次電池についても適用することができる。また、二次電池に限らず、一次電池などの他の電池についても適用することができる。更に、電解液を使用する電気二重層キャパシタなどにも適用することができる。
【００７７】
【発明の効果】
以上説明したように請求項１あるいは請求項２に記載の電極、または、請求項３ないし請求項９のいずれか１項に記載の電池によれば、シロキサン，パーフルオロポリエーテル，パーフルオロアルカンおよびそれらの誘導体からなる群のうちの少なくとも１種の化合物を含む被膜、または、電解液よりも表面張力が小さく、かつ電解液に不溶性の化合物を含む被膜を有するようにしたので、被膜を形成する化合物を多量に用いなくても、電解液の分解反応を有効に抑制することができる。よって、被膜の形成による悪影響および製造コストを小さく抑えつつ、サイクル特性などの電池特性を向上させることができる。
【００７８】
特に、請求項５記載の電極または請求項８記載の電池によれば、化合物の含有量を、電解液に対する質量比で１００ｐｐｍ以上１０００ｐｐｍ以下の範囲内とするようにしたので、より高い効果を得ることができる。
【図面の簡単な説明】
【図１】本発明の一実施の形態に係る二次電池の構成を表す断面図である。
【図２】本発明の実施例１−１〜１−３に係る二次電池のサイクル特性を表す特性図である。
【図３】本発明の実施例２−１〜２−４に係る二次電池のサイクル特性を表す特性図である。
【符号の説明】
１１…電池缶、１２，１３…絶縁板、１４…電池蓋、１５…安全弁機構、１５Ａ…ディスク板、１６…熱感抵抗素子、１７…ガスケット、２０…巻回電極体、２１…正極、２２…負極、２３…セパレータ、２４…センターピン、２５…正極リード、２６…負極リード
【図１】
2004265609.tif 000017
【図２】
2004265609.tif 000018
【図３】
2004265609.tif 000019